(57)【特許請求の範囲】
【請求項１】
ａ．フィルム材料中に個包装されたパッケージの配置を準備するステップと、
ｂ．前記個包装されたパッケージを入れ物に入れずに包装するためのネイキッドコレーションフィルムを準備するステップであって、前記ネイキッドコレーションフィルムは、ポリオレフィン系コア層Ｃ、前記ネイキッドコレーションフィルムの内側表面に内側シーリング層Ａおよび前記ネイキッドコレーションフィルムの外側表面にポリオレフィン系外側シーリング層Ｂを含み、前記内側シーリング層Ａの材料は、特定のシーリング条件および熱収縮条件下において前記個包装されたパッケージの前記フィルム材料とシーリング不適合性であるよう選択され、前記外側シーリング層Ｂのポリオレフィン系材料は、前記特定のシーリング条件下においてＢとシーリング適合性およびＡとシーリング適合性であるよう選択され、ここで、層ＡおよびＢは、異なる材料から形成され、層Ｂは、少なくとも１種のポリオレフィン系重合体および前記層の重量の少なくとも０．７５％のシリコーンを含む付着防止要素を含む、ステップと、
ｃ．前記個包装されたパッケージを順序づけられた構成に配置するステップと、
ｄ．必ずしも接触している必要はないが、少なくとも部分的に前記個包装されたパッケージの順序づけられた構成を取り囲むように前記ネイキッドコレーションフィルムを配置するステップと、
ｅ．前記熱収縮条件に曝すことによって前記ネイキッドコレーションフィルムを熱収縮させるステップであって、これにより前記ネイキッドコレーションフィルムを収縮させ、前記パッケージとシールされることなく前記パッケージの配置を緊密に取り囲むようにする、ステップと
を含む、ネイキッドコレーションパッケージを形成するための方法。
【請求項２】
ａ−１）両端が重なったフィルムの筒を形成するステップ、
ａ−２）フィルムの筒の前記両端の重なりを一緒にシーリングすることによって円周シールを形成するステップ、
ａ−３）フィルムの筒を折りたたみ、折りたたまれた両末端をシーリングすることによって前記パッケージのそれぞれの末端にエンベロップシールを形成するステップ、
の上記のステップの１つまたは複数をさらに含み、前記ステップが、適切であれば任意のステップａ）からｄ）の前または後に行われてもよい、請求項１に記載の方法。
【請求項３】
ステップａ−１）が、前記個包装されたパッケージの順序づけられた構成に前記ネイキッドコレーションフィルムを巻き付けてフィルムの筒を形成することによって行われる、請求項２に記載の方法。
【請求項４】
ステップａ−２）で形成される前記円周シールが、層ＡとＢとの間で形成される、請求項２または３に記載の方法。
【請求項５】
ステップａ−３）で形成される前記エンベロップシールが、ＢとＢとの間および／またはＡとＢとの間および／またはＡとＡとの間ならびにそれら２つ以上の組合せで形成される、請求項２から４のいずれか一項に記載の方法。
【請求項６】
前記ネイキッドコレーションフィルムが、約３．０％以下の広角ヘイズおよび／または狭角ヘイズを示す、請求項１から５のいずれか一項に記載の方法。
【請求項７】
前記ネイキッドコレーションフィルムが、約９５％以上の光沢（４５°）を示す、請求項１から６のいずれか一項に記載の方法。
【請求項８】
前記ネイキッドコレーションフィルムが、９０℃以下、５ｐｓｉの圧力における、０．５ｓの加圧時間でのシーリング操作の後に、前記シーリング層またはそれぞれのシーリング層とそれ自体および／またはもう一方のシーリング層との間に、シール強度が２００ｇ／２５ｍｍのシールを形成することができる、請求項１から７のいずれか一項に記載の方法。
【請求項９】
前記ネイキッドコレーションフィルムが、８０℃以下、５ｐｓｉの圧力における、０．５ｓの加圧時間でのシーリング操作の後に、前記シーリング層またはそれぞれのシーリング層とそれ自体および／またはその他のシーリング層との間に、シール強度が２００ｇ／２５ｍｍのシールを形成することができる、請求項１から８のいずれか一項に記載の方法。
【請求項１０】
前記ネイキッドコレーションフィルムが、周囲温度において約０．５以下の静止および／または動摩擦係数を示す、請求項１から９のいずれか一項に記載の方法。
【請求項１１】
前記ネイキッドコレーションフィルムが、６０℃において約１以下の静止および／または動摩擦係数を示す、請求項１から１０のいずれか一項に記載の方法。
【請求項１２】
前記ネイキッドコレーションフィルムが、８０℃において約４以下の静止および／または動摩擦係数を示す、請求項１から１１のいずれか一項に記載の方法。
【請求項１３】
層Ａおよび／またはＢが、ポリオレフィン系共重合体のブレンドを含む、請求項１から１２のいずれか一項に記載の方法。
【請求項１４】
前記ポリオレフィン系共重合体のうちの１種が、プロピレンおよびエチレンまたはブテンの共重合体である、請求項１３に記載の方法。
【請求項１５】
前記ポリオレフィン系共重合体のうちの１種が、プロピレン、エチレンおよびブテンの三元共重合体である、請求項１３または１４に記載の方法。
【請求項１６】
前記付着防止要素が、シリカおよび／またはシリケートを含む、請求項１から１５のいずれか一項に記載の方法。
【請求項１７】
前記ネイキッドコレーションフィルムの前記シーリング層またはそれぞれのシーリング層とそれ自体および／または前記ネイキッドコレーションフィルムのもう一方のシーリング層とのシール開始温度が、前記シーリング層と前記個々のパッケージの前記フィルム材料とのヒートシール閾値よりも少なくとも１５℃低い、請求項１から１６のいずれか一項に記載の方法。
【請求項１８】
前記ネイキッドコレーションフィルムの前記シーリング層またはそれぞれのシーリング層とそれ自体および／または前記ネイキッドコレーションフィルムのもう一方のシーリング層とのシール開始温度が、前記シーリング層と前記個々のパッケージの前記フィルム材料とのヒートシール閾値よりも少なくとも１０℃低い、請求項１から１７のいずれか一項に記載の方法。
【請求項１９】
ネイキッドコレーションパッケージ中にともにネイキッドコレーションフィルムで梱包される、フィルム材料に個々に包装された個々のパッケージの配置を含むネイキッドコレーションパッケージであって、前記ネイキッドコレーションフィルムは、ポリオレフィン系コア層Ｃ、前記ネイキッドコレーションフィルムの内側表面に内側シーリング層Ａおよび前記ネイキッドコレーションフィルムの外側表面にポリオレフィン系外側シーリング層Ｂを含み、前記内側シーリング層Ａの材料は、特定のシーリング条件および熱収縮条件下において前記個包装されたパッケージの前記フィルム材料とシーリング不適合性であるよう選択され、前記外側シーリング層Ｂのポリオレフィン系材料は、前記特定のシーリング条件下においてＢとシーリング適合性およびＡとシーリング適合性であるよう選択され、ここで、層ＡおよびＢは、異なる材料から形成され、層Ｂは、少なくとも１種のポリオレフィン系重合体および前記層の重量の少なくとも０．７５％のシリコーンを含む付着防止要素を含み、前記個々のパッケージは、順序づけられた構成に配置され、前記ネイキッドコレーションフィルムは、前記パッケージとシールされることなく、熱収縮されて前記パッケージの配置を緊密に取り囲む、ネイキッドコレーションパッケージ。
【発明の詳細な説明】
【技術分野】
【０００１】
本発明は、ネイキッドコレーションパッケージ（naked collation packages）を生産するための方法、さらにそのようなパッケージ自体に関する。
【背景技術】
【０００２】
本発明は、主にネイキッドコレーション（naked collation）用のオーバーラップフィルムに関する。ネイキッドコレーションは、パッケージングコストおよび材料を低減するのに有効な方法である。いくつかの個々に包装された物品（例えば、タバコパック）が、流通または大量小売用の大きな束として一まとめにして包装される場合、包装される前に個々のパッケージが大きな箱またはカートンに入れられるのが普通である。ネイキッドコレーションは、箱またはカートンの必要性を省くものである。
【０００３】
しかしながら、フィルム包装におけるネイキッドコレーションの課題の１つは、並べられたパッケージをつくる際、フィルムパッケージをシールする必要があることである。これにより、並べられたパッケージのフィルム自体とだけでなく、個々の小箱それぞれを包装するために使用されたフィルムもシーリングされる可能性が高まる。
【０００４】
個々のパックがポリプロピレンフィルムで包装される傾向にあるタバコ産業において、これは特有の問題である。製造業者は、ポリプロピレンフィルムの良好な可視および機械的特性の利点をとって、その並べられた束にポリプロピレンフィルムを使用することを選ぶ場合が多いようであるが、その場合、コレーションフィルムを個々のパックのフィルムともシーリングするおそれがある。
【０００５】
そのような課題は、従来、アクリル系コーティングされたネイキッドコレーション用ポリプロピレン系オーバーラップフィルムを提供することによって対処されてきた。これは、それ自体とはシールされるが、個々のパックのポリプロピレン包装とはシールされない。しかしながら、アクリル系コーティングでは、コーティングを提供するために使用される材料、およびおそらくさらに重要なことに、フィルムの押出成形後にコーティング操作を必要とすることの両方に関するフィルム製造プロセスのコストが増す。
【０００６】
ＷＯ０３／０８９３３６には、タバコの複数の小箱を包む方法が開示されており、順序づけられたまとまりの個々の小箱が透過性のヒートシールプラスチック包装材料のシートだけに梱包される。順序づけられたまとまりの周りにこのシートが巻き付けられて管状の包装を形成する。その後、筒をシールするために円周シールが、さらにパッケージのそれぞれの末端にエンベロップシールが施される。
【０００７】
米国特許第６３５８５７９号には、別のネイキッドコレーションタイプのパッケージングが開示されており、ここでは、パッケージングフィルムは、改良されたポリオレフィン系のシール可能な層をもつポリオレフィンフィルムである。シール可能な外層は、コポリエステルを含み、混合フィルムは、それ自体とはシールされるが、個々のパッケージの二軸延伸ポリプロピレンフィルムとはシールされないといわれている。
【０００８】
ＷＯ０３／０８９３３６およびＵＳ６３５８５７９に開示されるアプローチは、個々の製品のフィルム包装がシールされることになるネイキッドコレーションフィルムの課題に対処しているが、さらなる問題に直面している。
【０００９】
さらに具体的には、製品の束がネイキッドコレーションフィルムに包装されると、包装された束に包装プロセスの熱が残る傾向がある。束は、ネイキッドコレーションフィルムのヒートシール時に加熱された場合もある。さらにまたはあるいは、束の周りのネイキッドコレーションフィルムを熱収縮させるために熱収縮装置が使用される場合、それによって束が加熱された場合もある。
【００１０】
包装プロセスの完了後、例えば、それらを出荷の容器に詰めるときに、一般に包装された束を互いに隣り合わせで置くかつ／または互いにすれ違わせて移動させることが望ましい。しかしながら、そのようなステップは、束に残留熱がある間に行われると、隣接する束のネイキッドコレーション包装材の間または加熱された束と梱包機械の構成部品の間に、ある程度の付着または詰まりを生じさせる可能性もある。
【００１１】
当業者であれば、フィルムの高温滑性を改善するための特定の技術および添加物がわかるであろう。しかしながら、それらの使用には、必ずフィルム品質の低下が伴う。例えば、それらを使用すると、問題のフィルムのシール開始温度が一般に高くなる。シール開始温度が高くなると、束の中の製品の個々のフィルム包装とネイキッドコレーションフィルムがシールされることになる可能性が高まるため問題がある。さらに、より高温にヒートシール装置を維持するためには、より大量のエネルギーを必要とし、コストを増加させる。
【００１２】
フィルムの滑性を改善するために従来フィルムに添加される１つのタイプの添加物はシリコーンである。しかしながら、大量のシリコーンを使用すると、それを添加されたフィルムの特性にいくつかの有害な変化が起こることが観察されており、これが、そうしたフィルムを収縮性ネイキッドコレーションフィルムとして使用するのに適さないものにする。これに関して、シーリング層に存在する共重合体の重量の０．１５％を超えるシリコーンの使用により、ヒートシール強度およびシールパッケージンググレードの許容できない低下ならびにヘイズの許容できない増加が生じることが教示されている、ＵＳ４３４３８５２の図６および７を参照する。
【発明の概要】
【発明が解決しようとする課題】
【００１３】
本発明の目的は、許容できないシール開始温度、粘着性の増加および／または可視特性の低下なく、改善された高温滑性を示す改善されたネイキッドコレーションパッケージを生産するための方法を提供することである。
【課題を解決するための手段】
【００１４】
したがって、本発明の第１の態様によると、ａ）フィルム材料中に個包装されたパッケージの配置を準備するステップと、ｂ）前記個包装されたパッケージを入れ物に入れずに包装するためのネイキッドコレーションフィルムを準備するステップであって、ネイキッドコレーションフィルムは、ポリオレフィン系コア層Ｃ、ネイキッドコレーションフィルムの内側表面に内側シーリング層Ａおよびネイキッドコレーションフィルムの外側表面にポリオレフィン系外側シーリング層Ｂを含み、内側シーリング層Ａの材料は、特定のシーリング条件および熱収縮条件下において個包装されたパッケージのフィルム材料とシーリング不適合性であるよう選択され、外側シーリング層Ｂのポリオレフィン系材料は、特定のシーリング条件下においてＢとシーリング適合性およびＡとシーリング適合性であるよう選択され、ここで、層ＡおよびＢは、異なる材料から形成され、層Ｂは、少なくとも１種のポリオレフィン系重合体および層の重量の少なくとも０．２％のシリコーンを含む付着防止要素を含む、ステップと、ｃ）個包装されたパッケージを順序づけられた構成に配置するステップと、ｄ）必ずしも接触している必要はないが、少なくとも部分的に個包装されたパッケージの順序づけられた構成を取り囲むようにネイキッドコレーションフィルムを配置するステップと、ｅ）熱収縮条件に曝すことによってネイキッドコレーションフィルムを熱収縮させるステップであって、これによりネイキッドコレーションフィルムを収縮させ、パッケージとシールされることなくパッケージの配置を緊密に取り囲むようにする、ステップとを含む、ネイキッドコレーションパッケージを形成するための方法を提供する。
【発明を実施するための形態】
【００１５】
驚くべきことに、フィルムの外層の重量の０．２％以上の量でシリコーンを使用すると、高い可視特性および有利にも低いシール開始温度を同時に示しながら高温で良好な防滑性を示すネイキッドコレーションフィルムが得られることを発見した。
【００１６】
本発明の方法に使用されるフィルムは、内側および外側シーリング層が同じ材料から形成されるＡＣＡ構造をもつフィルムとは対照的に、内側シーリング層Ａおよび外側シーリング層Ｂが異なる材料から形成される一般的なＡＣＢ構造をもつことに留意することが重要である。
【００１７】
誤解を避けるために、「緊密に取り囲む」という用語は、収縮したネイキッドコレーションフィルムによって、パッケージの配置が完全に取り囲まれるか、あるいは、パッケージの配置が部分的に取り囲まれる実施形態を包含するよう使用される。例えば、パッケージの配置が６つの面をもつ（例えば、タバコの小箱が２×５で積み重ねられている）場合、ネイキッドコレーションフィルムが、その６つの面のうちの４つの面を緊密に取り囲んでもよい。
【００１８】
「緊密に取り囲む」という用語は、個々のパッケージがネイキッドコレーションフィルムによってきつく包まれ、一般にそのフィルムと密接に接触することになることを伝えるために使用される。
【００１９】
本発明の方法は、以下のステップの１つまたは複数を含んでもよく、これは、適切であれば任意のステップａ）からｄ）の前または後に行われてもよい。
ａ−１）両端が重なったフィルムの筒を形成するステップ、
ａ−２）フィルムの筒の両端の重なりを一緒にシーリングすることによって円周シールを形成するステップ、
ａ−３）フィルムの筒を折りたたみ、折りたたまれた両末端をシーリングすることによってパッケージのそれぞれの末端にエンベロップシールを形成するステップ。
【００２０】
上記ステップａ−１）は、個包装されたパッケージの順序づけられた構成にネイキッドコレーションフィルムを巻き付けてフィルムの筒を形成することによって行ってもよい。
【００２１】
ステップａ−３）で両末端がシールされる筒は、ステップａ−２）で形成される円周シールによってか、またはステップａ−１）で形成される筒をいくつかのその他の方法でシーリングすることによって形成されてもよい。あるいは、ネイキッドコレーションフィルムは、予め形成された筒として供給されてもよい。
【００２２】
好ましくは、形成される任意の円周シールは、ＡとＢとの間で形成される。形成される場合、エンベロップシールは、ＢとＢとの間および／またはＡとＢとの間および／またはＡとＡとの間ならびにそれら２つ以上の組合せで形成されてもよい。
【００２３】
上述のとおり、本発明の方法に使用されるフィルムは、許容可能なレベルの透明度などの良好な可視特性を示し、これが、フィルムをネイキッドコレーションフィルムとして使用するのに適したものにする。さらに具体的には、ネイキッドコレーションフィルムは、好ましくは、約１５．０％以下、約１０．０％以下、約５．０％以下、約３．０％以下、約２．５％以下、約２．０％以下、約１．８％以下、約１．６％以下、約１．４％以下、約１．２％以下または約１％以下の広角ヘイズ値を示す。
【００２４】
フィルムの広角ヘイズ（ＷＡＨ）は、前方散乱による入射光線から２．５度を超えて逸れた、フィルムを通過した透過光の割合である。フィルムのＷＡＨの測定は、Ｅ．ＥＬ球式ヘイズメーターを使用して行ってもよい。この試験方法は、ＡＳＴＭ  Ｄ１００３に示されている。
【００２５】
さらにまたはあるいは、本発明の方法に利用されるネイキッドコレーションフィルムは、好ましくは、約３．０％以下、約２．５％以下、約２．０％以下、約１．５％以下または約１％以下の狭角ヘイズ値を示す。
【００２６】
フィルムの狭角ヘイズ（ＮＡＨ）は、フィルムサンプルを通過する際に入射光線から６分角（０．１°）を超えて散乱される平行光の量である。ＮＡＨは、フィルムを透過する全光の割合として測定される。フィルムのＮＡＨの測定は、レーザー狭角ヘイズ機を使用して行ってもよい。
【００２７】
さらにまたはあるいは、本発明の方法に利用されるネイキッドコレーションフィルムは、好ましくは、約９５％以上、約９６％以上、約９７％以上、約９８％以上または約９９％以上の光沢（４５°）を示す。
【００２８】
表面または鏡面光沢は、測定されるサンプルへ規定の立体角で入射する光束に対する、そのサンプルから鏡面反射方向に反射される光束の割合であり、すなわち、入射および反射の角度が等しい。光沢（４５°）値を参照する場合、使用される角度は４５°である。この試験方法は、ＡＳＴＭ  Ｄ２４５７に示されている。フィルムの表面光沢の測定は、４５°のｒｈｏ  ｐｏｉｎｔを備えたＮｏｖｏ  ｇｌｏｓｓ光沢計を使用して行ってもよい。
【００２９】
本発明の方法に利用されるフィルムは、有利にも低いシール開始温度を示す。これにより、ヒートシーリング条件、ここでは、温度が約９５℃以下、約９０℃以下、約８５℃以下、約８０℃以下または約７５℃以下（例えば、５ｐｓｉで０．５ｓの加圧時間）において、ネイキッドコレーションフィルムの異なる部分の間（例えば、層ＡとＡ、ＡとＢおよび／またはＢとＢとの間）に（形成される場合は、円周および／またはエンベロップシールなど）シールが形成できる。好適な実施形態において、本発明のフィルムは、上記の温度において５ｐｓｉの圧力および０．５ｓの加圧時間でシールされると、２００ｇ／２５ｍｍのシール強度を有するシールを形成することができる。その他の好適な実施形態において、本発明のフィルムは、約８０℃から約１２０℃の間の温度において０．５ｐｓｉの圧力および０．１５ｓの加圧時間でシールされると、２００ｇ／２５ｍｍのシール強度を有するシールを形成することができる。
【００３０】
シーリング条件には、高い圧力および長い加圧時間の条件が含まれる場合もある。一般に、フィルムが高いシール開始温度を示す場合、確実に実用的なシールが形成されるよう圧力および／または加圧時間が増加される。しかしながら、本発明の方法に利用されるフィルムのシール開始温度は有利にも低いため、短い加圧時間、低い圧力しか必要とされず、シールをより速やかに形成できる。
【００３１】
シーリング圧力は、一般に、例えば、少なくとも約０．１ｐｓｉ、約０．２ｐｓｉ、約０．５ｐｓｉまたは約１ｐｓｉから約５ｐｓｉ、約１０ｐｓｉ、約２０ｐｓｉまたは約２５ｐｓｉになる。加圧時間は、周知の原理に従って選択されてもよく、一般に、少なくとも約０．０５ｓ、約０．０７５ｓまたは約０．１ｓから約０．５ｓ、約１ｓまたは約２ｓになる。
【００３２】
本発明の方法に使用されるフィルムは、良好な防滑性を示し、好ましくは、周囲温度において約０．５以下、約０．４以下、約０．３以下、約０．２５以下もしくは約０．２以下の静止および／または動摩擦係数を示す。
【００３３】
６０℃の温度において、本発明に使用されるフィルムは、好ましくは、約１以下、約０．８以下、約０．６以下もしくは約０．５以下の静止および／または動摩擦係数を示す。
【００３４】
８０℃の温度において、本発明に利用されるフィルムは、好ましくは、約４以下、約３．５以下、約３以下、約２．５以下、約２以下、約１．５以下、約１以下、約０．８以下もしくは約０．６以下の静止および／または動摩擦係数を示す。
【００３５】
上述の摩擦係数は、当業者に既知の任意の技術を使用して確認してもよい。例えば、摩擦係数は、ＡＳＴＭ  Ｄ１８９４で設定された試験方法に従って使用されるＴＭＩ（Ｔｅｓｔｉｎｇ  Ｍａｃｈｉｎｅｓ  Ｉｎｃ．）Ｍｅｓｓｍｅｒ  Ｓｌｉｐ  ａｎｄ  Ｆｒｉｃｔｉｏｎ  Ｔｅｓｔｅｒ、モデルＮｏ．３２−９０−００−０００４を使用して測定されてもよい。
【００３６】
本発明の方法に使用されるフィルムは、良好な（すなわち、低い）熱遮断性を示す。例えば、それらのフィルムサンプルが、その外側表面同士が接触した状態で６０℃の温度、０．５ｐｓｉの圧力で１時間置かれるように配置される場合、外側表面同士の間のシール強度は、好ましくは、約２０ｇ／２５ｍｍ未満、約１０ｇ／２５ｍｍ未満または最も好ましくは、約５ｇ／２５ｍｍ未満である。
【００３７】
本シーリング層は、一般に、１種または複数のポリオレフィン系ホモ重合体、１種または複数のポリオレフィン系共重合体またはそれら２種以上の組合せを含むことになる。この意味における「共重合体」とは、任意の数の構成重合体部分（エチレン、プロピレン、ブテンまたは最大１０個の炭素原子を含む任意のオレフィンなど）を意味し、したがって、例えば、二元共重合体、三元共重合体および４つ以上の構成重合体部分の共重合体の全てが含まれる。ランダムおよびブロック共重合体の両方がこの定義に含まれ、シーリング層は、さらにまたは代わりに１種または複数のホモ重合体、共重合体またはそれらの混合物のブレンドを含んでもよい。
【００３８】
本発明の好適な実施形態において、内側および／または外側シーリング層は、プロピレン／エチレン、プロピレン／ブテンもしくはプロピレン／エチレン／ブテンの共重合体またはそれらのブレンドを含む。
【００３９】
内側および／または外側シーリング層がプロピレン／エチレンの共重合体を含む場合、プロピレンは、好ましくは、主成分として存在し、好ましくは、共重合体の重量の少なくとも約８５％、約９０％、約９５％または約９８％の量で存在する。
【００４０】
内側および／または外側シーリング層がプロピレン／ブテンの共重合体を含む場合、プロピレンは、好ましくは、主成分として存在し、好ましくは、共重合体の重量の約５０％、約６０％、約６５％または約７０％から約８０％、約８５％、約９０％または約９５％の量で存在する。
【００４１】
内側および／または外側シーリング層がプロピレン／エチレン／ブテンの共重合体を含む場合、プロピレンは、好ましくは、共重合体の重量の約７０％、約７５％または約８０％から約８５％、約９０％または約９５％の量で存在する。エチレンは、好ましくは、共重合体の重量の約０．５％、約１％、約２％、約４％または約６％から約１０％の量で存在する。ブテンは、好ましくは、共重合体の重量の約３％、約５％、約７．５％、約１０％または約１２．５％から約１５％、約１７．５％、約２０％または約２５％の量で存在する。
【００４２】
本発明に利用されるフィルムは、付着防止要素を含む。これには、外層の重量の約０．２％のシリコーンが含まれる。本発明の実施形態では、付着防止要素は、約０．２％、約０．５％、約０．７５％または約１％から約１．５％、約１．７５％または約２％のシリコーンを含む。
【００４３】
シリコーンは、任意の重合シロキサンの形態をとってもよく、ポリジメチルシロキサン、架橋シロキサン、メチルトリメトキシシランおよび同種のものなどのアルキル基で置換されたものも含まれる。
【００４４】
本発明に利用されるフィルムに使用するための好適なシリコーン樹脂の例は、Ｔｏｓｐｅａｒｌの名称で販売されているものである。Ｔｏｓｐｅａｒｌ樹脂は、メチルトリメトキシシランの制御された加水分解および縮合によって作製された架橋シロキサンの球状粒子ベースのものである。その球の性質、狭い粒子径分布ならびに化学および熱安定性が、Ｔｏｓｐｅａｒｌ樹脂を付着防止剤として使用するのに理想的なものとしている。
【００４５】
シリコーンは、シリコーン油、樹脂、ガム、ワックスまたはグリースの形態で利用されてもよい。
【００４６】
付着防止要素は、シリコーンに加えて他の成分を含んでもよい。例えば、シリカ（ヒュームド、コロイド、合成および非晶質シリカなど）またはシリケート（ケイ酸カルシウムなど）が利用されてもよい。存在する場合、シリカおよび／またはシリケートは、層の重量の約０．１％、約０．１５％、約０．２％、約０．２５％または約０．３％から約０．４％、約０．５％、約０．７％または約１％の量で存在する。粒子の形態で提供される場合、シリカおよび／またはシリケートの平均粒子径は、好ましくは、約３から約７マイクロメートルである。
【００４７】
さらにまたはあるいは、付着防止要素は、その他の付着防止添加物を含んでもよく、微結晶性ワックス（例えば、平均粒子径が約０．１から約０．６μｍ）、カルナウバワックス、脂肪族アミドワックスおよび同種のものが含まれる。
【００４８】
誤解を避けるために、本発明の方法に利用されるフィルムの内層は、１種または複数の付着防止要素の材料を任意に上述の量でさらに含んでもよい。利用される場合、内層に存在する付着防止材料は、外層の付着防止要素と同じでも異なってもよい。
【００４９】
ネイキッドコレーションフィルムは、シーリング条件においてそれ自体（ＡとＢ、ＡとＡおよび／またはＢとＢ）とはシーリング適合性を有するが、シーリング条件および熱収縮条件において個包装されたパッケージのフィルム材料とはシーリング不適合である。そのようなシーリング不適合性を提供できる１つの方法は、包まれた個々のパッケージのフィルム材料中にある少なくとも１種のポリオレフィン系材料の元となる単量体とは、異なる鎖長の単量体から得られるポリオレフィン系材料を少なくとも１種、ネイキッドコレーションフィルムの少なくとも内側シーリング層に提供することによる。
【００５０】
好ましくは、個包装されたパッケージのフィルムのポリオレフィン系材料の外面は、炭素鎖長ｘを有する単量体オレフィン由来の少なくとも１種のポリオレフィン系成分を含み、内側シーリング層Ａの材料は、炭素鎖長ｙを有する単量体オレフィン由来の少なくとも１種のポリオレフィン系成分を含み、ｙはｘと異なる。任意に、外側シーリング層Ｂのポリオレフィン系材料も、炭素鎖長ｙを有する単量体オレフィン由来の少なくとも１種のポリオレフィン系成分を含んでもよい。このように、個包装されたパッケージの表面のポリオレフィン系材料がポリエチレン系成分を含む場合、内側シーリング層Ａのポリオレフィン系材料は、好ましくは、ポリプロピレン系成分および／またはポリブチレン系成分を含む。この場合、外側シーリング層Ｂのポリオレフィン系材料も、ポリプロピレン系成分および／またはポリブチレン系成分を含んでもよい。個包装されたパッケージの表面のポリオレフィン系材料がポリプロピレン系成分を含む場合、内側シーリング層Ａのポリオレフィン系材料は、好ましくは、ポリエチレン系成分および／またはポリブチレン系成分を含む。この場合、外側シーリング層Ｂのポリオレフィン系材料も、ポリエチレン系成分および／またはポリブチレン系成分を含んでもよい。個包装されたパッケージの表面のポリオレフィン系材料がポリブチレン系成分を含む場合、内側シーリング層Ａのポリオレフィン系材料は、好ましくは、ポリエチレン系成分および／またはポリプロピレン系成分を含む。この場合、外側シーリング層Ｂのポリオレフィン系材料も、ポリエチレン系成分および／またはポリプロピレン系成分を含んでもよい。
【００５１】
誤解を避けるために、個包装されたパッケージのフィルムのポリオレフィン系材料の外面が、炭素鎖長ｘを有する単量体オレフィン由来の少なくとも１種のポリオレフィン系成分を含み、内側シーリング層Ａのポリオレフィン系材料は、炭素鎖長ｙを有する単量体オレフィン由来の少なくとも１種のポリオレフィン系成分を含み、ｙはｘと異なる場合、内側シーリング層Ａのポリオレフィン系材料は、炭素鎖長ｘを有する単量体オレフィン由来の少なくとも１種のポリオレフィン系成分をさらに含んでもよいことを言及する。この場合、内側シーリング層Ａのポリオレフィン系材料は、少なくとも２種のポリオレフィン系成分を含み、一方は、炭素鎖長ｙを有する単量体オレフィン由来のものであり、もう一方は、炭素鎖長ｘを有する単量体オレフィン由来のものである。外側シーリング層Ｂのポリオレフィン系材料も、炭素鎖長ｘを有する単量体オレフィン由来の少なくとも１種のポリオレフィン系成分をさらに含んでもよいが、その場合、外側シーリング層Ｂのポリオレフィン系材料も、少なくとも２種のポリオレフィン系成分を含み、一方は、炭素鎖長ｙを有する単量体オレフィン由来のものであり、もう一方は、炭素鎖長ｘを有する単量体オレフィン由来のものである。複数の単量体原料由来の高分子成分（例えば、ポリプロピレン／ポリエチレンランダムもしくはブロック共重合体ならびに／またはポリプロピレンおよびポリエチレンのブレンド）を含むシーリング層および／またはフィルムのポリオレフィン系材料を提供することも本発明の範囲内であることを意図する。この場合、フィルムのポリオレフィン系材料およびシーリング層の材料は、同じポリオレフィン系材料、例えば、ブロックもしくはランダム共重合体または複数の単量体原料由来のブレンドからなってもよく、あるいはそれらを含んでもよい。この場合、少なくとも１つの単量体原料（例えば、エチレン）は、少なくとも１つのその他の単量体原料（例えば、プロピレン）とは異なる鎖長であることを理解されたい。
【００５２】
好ましくは、ｘおよびｙともに、２から４である。
【００５３】
ネイキッドコレーションフィルムとフィルム包装との間のシーリング不適合性は、ネイキッドコレーションフィルム、最も好ましくは、内側シーリング層および／またはフィルム包装中に非ポリオレフィン系材料を含めることによって、さらにまたは代わりに達成できる。そのような材料の例としては、ポリエステル、アクリル酸エステル、ポリ塩化ビニリデン、エチレン酢酸ビニル共重合体またはそれらの混合物が挙げられる。
【００５４】
さらにまたはあるいは、ネイキッドコレーションフィルムと個々のパッケージのフィルム包装との間のシーリング不適合性は、低いシール開始温度をもつよう外側シーリング層（および／または内側シーリング層）の材料を選択することによって達成でき、その温度では、シーリング条件において一方のシーリング層がそれ自体および／またはネイキッドコレーションフィルムのもう一方のシーリング層とシーリング適合になるが、同条件下において包装された個々のパッケージのポリオレフィン系フィルム材料とはシーリング不適合になる。この場合、ネイキッドコレーションフィルムは、低いシール開始温度を有する少なくとも１つの層をもつように設計される。低温でシーリングすることにより、ネイキッドコレーションフィルムが単位包装に付着するのを防ぐ。
【００５５】
「低いシール開始温度」とは、好ましくは、例えば、５ｐｓｉにおける、０．５ｓの加圧時間のシーリング条件に供される場合、低いシール開始温度を有するシーリング層は、約９５℃以下、約９０℃以下、約８５℃以下、約８０℃以下または約７５℃以下の温度においてそれ自体および／またはネイキッドコレーションフィルムのもう一方のシーリング層とシールされることになることを意味する。シーリング条件は、ネイキッドコレーションフィルムの内側シーリング層と包装された個々のパッケージのフィルム材料との間のシーリングが起こり始める程高くならないように選択されるという条件で、前記シール開始温度に相当するよう、またはそれを超えるよう選択されてもよい。
【００５６】
特定のシーリング条件における内側シーリング層と、それ自体および／または外側シーリング層とのヒートシール強度は、好ましくは、１００ｇ／２５ｍｍ超、より好ましくは、２００ｇ／２５ｍｍ超、さらにより好ましくは、３００ｇ／２５ｍｍ超および最も好ましくは、４００ｇ／２５ｍｍ超である。
【００５７】
ネイキッドコレーションフィルムのそのシーリング層またはそれぞれのシーリング層とそれ自体および／またはネイキッドコレーションフィルムのもう一方のシーリング層とのシール開始温度は、いずれにしても、単位包装のフィルム材料と前記シーリング層とのヒートシール閾値よりも低く、好ましくは、実質的に低くなければならず、例えば、少なくとも約５℃、約１０℃、約１５℃、約２０℃または約２５℃低い。特定のシーリング条件において、ネイキッドコレーションフィルムのそのシーリング層またはそれぞれのシーリング層とそれ自体および／またはネイキッドコレーションフィルムのもう一方のシーリング層とのシール強度は、単位包装のフィルム材料と前記シーリング層とのシール強度よりも高く、好ましくは、実質的に高くなければならず、例えば、少なくとも約５０ｇ／２５ｍｍ、好ましくは、少なくとも約１００ｇ／２５ｍｍ、より好ましくは、少なくとも約１５０ｇ／２５ｍｍ高い。
【００５８】
「シーリング不適合性」または「シーリング不適合な」とは、好ましくは、シーリング条件におけるシール強度が１００ｇ／２５ｍｍ未満、好ましくは、８０ｇ／２５ｍｍ未満、より好ましくは、６０ｇ／２５ｍｍ未満、さらにより好ましくは、４０ｇ／２５ｍｍ未満、さらにより好ましくは、３０ｇ／２５ｍｍ、さらにより好ましくは、２０ｇ／２５ｍｍ未満、最も好ましくは、１０ｇ／２５ｍｍ未満、さらには５ｇ／２５ｍｍ未満または０ｇ／２５ｍｍに近いまたは０であることを意味する。
【００５９】
シーリング層とフィルム材料との間のシーリング不適合性を向上させるために、フィルムの内側および／または外側シーリング層は、任意にいくつかの方法でさらに処理されてもよい。しかしながら、本発明のフィルムは、好ましくは、いかなる方法でも放電処理されない。
【００６０】
フィルム材料は、既知のいかなる構成であってもよく、単層および多層が含まれる。
【００６１】
シーリング層（ＡおよびＢ）は、好ましくは、コア層Ｃの相対する各面に被膜層またはコーティングとして形成される。これらの層は、コア層とともに共押出成形すること、既に形成されたコア層の表面に１つもしくは複数の被膜を続いて適用すること、押出成形コーティングすることまたはそれらの組合せによって形成されてもよい。一般に、シーリング層は、ネイキッドコレーションフィルムの製造時にコア層とともに共押出成形されることが好適である。
【００６２】
コア層は、ポリオレフィン系であり、１種もしくは複数のホモ重合体、１種もしくは複数の共重合体またはそれら２種以上の組合せをまた含んでもよい。しかしながら、好ましくは、コア層は、ホモ重合体、より好ましくは、ポリプロピレン、最も好ましくは、二軸延伸ポリプロピレンを含む。しかしながら、コア層の材料は、１種または複数の別の材料と混合されて、必要に応じて付加的または代替的機能性または美しさを選択してもよい。
【００６３】
ポリオレフィン系コアは、例えば、約５％、約７％または約９％から約１２％、約１５％または約２０％の量の樹脂を含んでもよい。本発明の方法に利用されるフィルムのコア層に利用されてもよい樹脂の例としては、Ａｒａｋａｗａ（例えば、Ａｒｋｏｎ  Ｐ−１２５）もしくはＥａｓｔｍａｎ（例えば、Ｒｅｇａｌｉｔｅ  Ｒ１１２５）によって販売されているもの、石油Ｃ9芳香族ベースの樹脂、Ｃ5脂肪族樹脂、シクロペンタジエン樹脂またはそれらの混合物などの水素化炭化水素樹脂が挙げられる。好ましくは、（１種または複数の）樹脂の軟化点が、１４０℃未満または１３０℃未満である。
【００６４】
ネイキッドコレーションフィルムは、これまでに明らかにしたコア層Ｃおよびシーリング層ＡおよびＢだけでなく付加的な層を含んでもよいことを理解されたい。そのような付加的な層としては、例えば、積層、印刷可能な層、紫外線遮断層、酸素透過性または遮断層、水蒸気透過性または遮断層および同種のものを挙げることができる。そのような付加的な層も、共押出成形、共押出成形後コーティング、共押出成形コーティングまたはそれら２つ以上の組合せによって提供されてもよい。あるいは、層Ａおよび／またはＢは、コア層Ｃと隣接および接触するよう配置されてもよい。
【００６５】
ネイキッドコレーションフィルムは、そのコア層および／または１つもしくは複数のそのシーリング層および／または（１つもしくは複数の）任意の付加的な層中にフィルムの機能的または美的特徴に関係するその他の目的のための機能性材料を含んでもよい。適した機能性材料は、以下のもの、それらの混合物および／またはそれらの組合せの１つまたは複数から選択されてもよい：紫外線吸収剤、色素；顔料、着色料、金属化および／または疑似金属化コーティング；滑沢剤、帯電防止剤（カチオン性、アニオン性および／または非イオン性、例えば、ポリ−（オキシエチレン）ソルビタンモノオレエート）、抗酸化剤（例えば、亜リン酸、トリス（２，４−ジ−ｔｅｒｔ−ブチルフェニル）エステル）、界面活性剤、強化補助剤；光沢向上剤、分解促進剤、フィルムの気体および／または水分透過性を変えるための遮断コーティング（ポリハロゲン化ビニリデンなど、例えば、ＰＶｄＣ）；粒子材料（例えば、タルク）；インクの付着および／または印刷適性を改善するための添加物、剛性を増すための添加物（例えば、炭化水素樹脂）；収縮を増すための添加物（例えば、硬質樹脂）。
【００６６】
上で挙げた添加物の一部または全部は、本発明のフィルムを被覆するための組成物としてならびに／またはそれ自体が被覆されてもよくかつ／もしくはシートの外側または表面層を形成してもよい新しい層を形成するための組成物としてともに添加されてもよい。あるいは、上記の添加物の一部または全部は、単独で添加されてもよくかつ／または任意にフィルム形成時に（例えば、もとの重合体組成物の一部として）大量のコア層に直接混ぜ込まれてもよく、これにより、添加物が、そのまま層またはコーティングを形成しても、しなくてもよい。
【００６７】
本発明のフィルムは、また共押出成形された２つのフィルムを積層することによって作製されてもよい。コア層への（１つまたは複数の）外層の適用は、複合多層フィルムの生産において従来利用される任意の積層またはコーティング技術によって都合よく行われる。しかしながら、好ましくは、１つまたは複数の外層は、共押出成形技術によって支持層に適用される。この技術では、それぞれがまだ溶融している間に、コアおよび外層の高分子成分が共押出成形されて密接に接触した状態になる。好ましくは、共押出成形は、複合フィルムの個々の層を構成する溶融した高分子成分がダイ内でそれらの境界が融合して、単一の複合構造を形成し、それが、その後、共通のダイス穴から管状の押出成形物の形態で押出成形されるように設計された複数のチャネルの環状ダイから行われる。任意のその他の形状の適したダイ、例えば、フラットダイが使用されてもよいことを理解されたい。
【００６８】
高分子フィルムは、当該技術分野において既知の任意の方法によって作製されてもよく、以下に限定されるものではないが、キャストシート、キャストフィルムまたはブローフィルムが挙げられる。本発明は、特に、ブロック共重合体ポリプロピレン／ポリエチレンコアを含む空洞形成または非空洞形成ポリプロピレンフィルムと、実質的にコア層よりも薄く、例えば、エチレンおよびプロピレンのランダム共重合体またはプロピレン、エチレンおよびブチレンのランダム三元共重合体を含む皮膜層とを含むフィルムに適用できる場合もある。フィルムは、二軸延伸ポリプロピレン（ＢＯＰＰ）フィルムを含んでもよく、これは、実質的に等しい縦方向と横方向の伸張比を使用して均衡したフィルムとして作製されてもよく、またはフィルムが一方の方向（ＭＤもしくはＴＤ）に著しく大きく延伸した偏ったものであってもよい。加熱ローラーが縦方向にフィルムを伸張させ、その後、横方向に伸張させるためにテンターオーブンが使用される一連の伸張が使用されてもよい。あるいは、例えば、いわゆる、バブルプロセス（bubble process）または同時ドローステンター伸張（simultaneous draw stenter stretching）を使用した同時伸張（simultaneous stretching）が使用されてもよい。
【００６９】
ネイキッドコレーションフィルムは、熱収縮パッケージング材料および同種のもの用の任意の装置、非往復もしくは往復プレートおよび／または熱収縮トンネルもしくは通路などを使用して熱収縮させてもよい。約５０℃、約６０℃、約７０℃、約８０℃または約８５℃から約９０℃、約９５℃、約１００℃、約１１０℃、約１２０℃、約１３０℃、約１４０℃、約１５０℃、約１７０℃または約２００℃に及ぶ熱収縮温度が一般に使用される。
【００７０】
利用できる熱収縮装置の例としては、Ｆｏｃｋｅ  ４０９収縮キットが挙げられる。この装置は、束の上部でのみ動作してもよい１つ往復近接プレートまたは束の上部および下部で動作してもよい複数の往復プレートのいずれかを含む。
【００７１】
利用できる熱収縮装置の別の例は、Ｍａｒｄｅｎ  Ｅｄｗａｒｄｓオーバーラッパートンネルである。
【００７２】
当業者であれば、利用可能なさまざまな収縮機械のタイプおよび方法があることを理解するであろう。適した設備は、必要とされる収縮の程度ならびに工場の需要および要求に基づいて選択されることになる。
【００７３】
好適な実施形態において、本発明に利用されるネイキッドコレーションフィルムは、約６０℃、約７０℃、約８０℃、約９０℃、約１００℃、約１１０℃、約１２０℃、約１３０℃または約１４０℃において、縦方向および／または横方向に約１０％以上、約１５％以上、約２０％以上、約２５％以上、約３０％以上、約３５％以上、約４０％以上、約４５％以上または約５０％以上の収縮率を示す。収縮率は、均衡していてもよく、または縦方向もしくは横方向に大きくてもよい。
【００７４】
本発明に従って使用されるフィルムは、適用要件によりさまざまな厚さからなってもよい。例えば、フィルムは、約１０から約２４０μｍ厚、好ましくは、約１２から５０μｍ厚、最も好ましくは、約２０から約３０μｍ厚であってもよい。
【００７５】
少なくともコア層、内側シーリング層および外側シーリング層を有する本発明による多層フィルムにおいて、それぞれのシーリング層は、独立して厚さが約０．０５μｍから約２μｍ、好ましくは、約０．０７５μｍから約１．５μｍ、より好ましくは、約０．１μｍから約１．０μｍ、最も好ましくは、約０．１５μｍから約０．５μｍであってもよい。内側および／または外側シーリング層は、もともとまたは適した処理によりインク印刷可能であってもよい。
【００７６】
本発明の第２の態様によると、ネイキッドコレーションパッケージ中にともにネイキッドコレーションフィルムで梱包される、フィルム材料に個々に包装された個々のパッケージの配置を含むネイキッドコレーションパッケージであって、ネイキッドコレーションフィルムは、ポリオレフィン系コア層Ｃ、ネイキッドコレーションフィルムの内側表面に内側シーリング層Ａおよびネイキッドコレーションフィルムの外側表面にポリオレフィン系外側シーリング層Ｂを含み、内側シーリング層Ａの材料は、特定のシーリング条件および熱収縮条件下において個包装されたパッケージのフィルム材料とシーリング不適合性であるよう選択され、外側シーリング層Ｂのポリオレフィン系材料は、特定のシーリング条件下においてＢとシーリング適合性およびＡとシーリング適合性であるよう選択され、ここで、層ＡおよびＢは、異なる材料から形成され、層Ｂは、少なくとも１種のポリオレフィン系重合体および層の重量の少なくとも０．２％のシリコーンを含む付着防止要素を含み、個々のパッケージは、順序づけられた構成に配置され、ネイキッドコレーションフィルムは、パッケージとシールされることなく、熱収縮されてパッケージの配置を緊密に取り囲む、ネイキッドコレーションパッケージが提供される。
【００７７】
あらゆる誤解を避けるために、上述の本発明の第１の態様の特徴についての言及は、適切な場合は、任意に本発明の第２の態様の製品に適用できる。
【００７８】
本発明を、以下の実施例を参照することによってさらに説明する。これは、説明を目的とするものに過ぎず、本明細書に記載される本発明の範囲を限定するものではない。
【実施例１】
【００７９】
フィルムの作製
以下に示す組成物を含む３種類のフィルムを、「バブルプロセス」を使用して作製した。
【００８０】
【表１】
0006017547.tif 000002
【００８１】
実施例１ａ−フィルムの可視特性
フィルム１から３の可視特性を確認した。特に、これらのフィルムについての光沢（４５°）ならびにヘイズ（広角および狭角）値を、上で概説した装置および技術を使用して求めた。
【００８２】
【表２】
0006017547.tif 000003
【００８３】
当業者には明白なとおり、フィルム１から３が示した可視特性、特に、低いヘイズ値が、それらをネイキッドコレーションフィルムとして使用するのに適したものにする。
【００８４】
実施例１ｂ−摩擦係数（周囲温度）
ＡＳＴＭ  Ｄ１８９４に従ってＭｅｓｓｍｅｒ  Ｓｌｉｐ  ａｎｄ  Ｆｒｉｃｔｉｏｎ  Ｔｅｓｔｅｒ、モデルＮｏ．３２−９０−００−０００４装置を使用してフィルム１から３のサンプルを試験し、記録された平均摩擦係数を以下に示す。
【００８５】
【表３】
0006017547.tif 000004
【００８６】
これらの結果は、周囲温度において、本発明の方法に利用されるフィルムが低い摩擦係数を示すことを示している。
【００８７】
実施例１ｃ−３個のボール滑り試験
フィルム１から３のサンプルを３個のボール滑り試験に供した。この試験は、非常に小さな領域のみが接触した状態のフィルム表面と金属の間の滑りを示す。
【００８８】
平坦な表面をもつ剛性板（６００ｍｍ×１５０ｍｍ）を固定の傾斜角度（１２°）で基部に取り付ける。試験する表面を一番上にして試験するフィルムを傾斜平面に置く。
【００８９】
アルミニウム合金板のそり（５０ｍｍ×５０ｍｍ×６．４ｍｍ）には、そこに取り付けられた直径が６ｍｍの３個の炭化タングステンボールベアリングがある。ボールは、１．５ｍｍ突出させて、そりの基部の二等辺三角形の各頂点に取り付けられる。そのそりを、先端が斜面頂部の上部の線上にあるフィルムに置く。そりが斜面の下部のマークに到達するのにかかる時間を秒単位で記録し、降下時間を表す。
【００９０】
金属に対するフィルムの滑りは、重要な特性であり、オーバーラップ／フォームフィル機械によるフィルムのパッケージング性能を決定する場合もある。
【００９１】
この試験の平均結果を以下に示す。
【００９２】
【表４】
0006017547.tif 000005
【００９３】
実施例１ｄ−摩擦係数（高温）
ＡＳＴＭ  Ｄ１８９４に従ってＭｅｓｓｍｅｒ  Ｓｌｉｐ  ａｎｄ  Ｆｒｉｃｔｉｏｎ  Ｔｅｓｔｅｒ、モデルＮｏ．３２−９０−００−０００４装置を使用してフィルム１から３のサンプルを試験し、記録された平均摩擦係数を以下に示す。
【００９４】
【表５】
0006017547.tif 000006
【００９５】
当業者には認識されるであろうとおり、摩擦係数は、高温であっても比較的低いままであり、したがって、本発明の方法に利用されるフィルムは、良好な高温滑性を示している。
【００９６】
実施例１ｅ−シール開始温度（外／外）
同じ材料からなる２つの細片の外側面同士を５ｐｓｉにおいて、０．５秒の加圧時間でヒートシールした場合に得られるシール強度を確認するためにフィルム１から３のサンプルを試験した。確認された平均シール強度を以下に示す。
【００９７】
【表６】
0006017547.tif 000007
【００９８】
これらのデータは、本発明とともに使用するためのフィルムが示したシール開始温度が許容できる程度に低く、およそ８０℃強の温度においてこれらのフィルムの外層同士の間に２００ｇ／２５ｍｍのシールが形成されることを示している。
【００９９】
実施例１ｆ−シール開始温度（内／外）
同じ材料からなる２つの細片の内側面と外側面を５ｐｓｉにおいて、０．５秒の加圧時間でヒートシールした場合に得られるシール強度を確認するためにフィルム１から３のサンプルを試験した。確認された平均シール強度を以下に示す。
【０１００】
【表７】
0006017547.tif 000008
【０１０１】
これらのデータは、本発明とともに使用するためのフィルムが示したシール開始温度が許容できる程度に低く、およそ８８℃から９０℃の温度においてこれらのフィルムの内層と外層との間に２００ｇ／２５ｍｍのシールが形成されることを示している。
【０１０２】
実施例１ｇ−不適合性範囲
フィルム１から３の内側表面と、シリコーンガムおよびシリカが配合されたメタロセン触媒によるＰＰ／ＰＥ（９５／５）％共重合体を含む外側被膜を有する一般的なポリオレフィン系フィルム包装との間にシールが形成される温度を確認するためにそれらのフィルムのサンプルを試験した。
【０１０３】
この試験は、５ｐｓｉの圧力において、０．５秒の加圧時間で作動させたヒートシール装置を使用して行った。ネイキッドコレーションの束の水平方向のシールを再現するために、ヒートシーリング装置の下側押さえ部は除去した。
【０１０４】
ネイキッドコレーションフィルムとポリオレフィン系フィルム包装との間にシールが形成される温度を測定することによって、ネイキッドコレーションフィルムとフィルム包装との間にシールが形成されるリスクが最小限でヒートシーリングが行える不適合性範囲を決定することができる。
【０１０５】
【表８】
0006017547.tif 000009
【０１０６】
ネイキッドコレーションフィルムが束の個々のパッケージのフィルム包装とシールされるヒートシール温度に変動することなく確実にシーリングが行えるだけ十分な幅があるため、１２から１４℃の不適合性範囲の提供が有利である。
【０１０７】
実施例１ｈ−熱遮断
フィルム１から３のサンプルを、その外側表面同士が接触した状態で６０℃の温度、０．５ｐｓｉの圧力で１時間置かれるように配置した。その後、シートを引き離すために必要とされる力を測定し、その平均結果を以下に示す。
【０１０８】
【表９】
0006017547.tif 000010
【０１０９】
以上のように、本発明の方法に利用されるネイキッドコレーションフィルムの外側面が高圧でさらに長時間にわたって一緒に保持される場合であっても、それらの間には著しく強いいかなるシールも形成されない。このことは、包装された束は、包装手順後のまだ温かいまたは熱い間でも包装されたパッケージが互いに付着するリスクなく梱包、出荷することができることを示唆する。
【０１１０】
実施例１ｉ−収縮性能
フィルム１および２のサンプルを、ＴＳＴ１収縮試験器（Ｌｅｎｚｉｎｇ  Ｉｎｓｔｒｕｍｅｎｔｓ）を使用して試験した。収縮曲線は、計器が収縮の対応する変化を記録する間に、自動的に特定の速度（４０℃から１４０℃で１分に１０℃）で加熱するためのオーブンを配置することによって生成した。０．１℃増加ごとに測定が行われる。
【０１１１】
変化する温度におけるこれらのサンプルの縦方向および横方向の平均収縮率を以下に示す。
【０１１２】
【表１０】
0006017547.tif 000011
【０１１３】
これらのデータは、本発明の方法に利用されるフィルムが熱収縮装置において従来使用される温度で熱収縮フィルムとして効果的に機能することを示す。
【実施例２】
【０１１４】
フィルムの作製
以下に示す組成物を含む４種類のフィルムを、「バブルプロセス」を使用して作製した。
【０１１５】
【表１１】
0006017547.tif 000012
【０１１６】
実施例２ａ−フィルムの可視特性
フィルム４から７の可視特性を確認した。特に、フィルム４から７についての光沢（４５°）ならびにヘイズ（広角および狭角）値を、前で概説した装置および技術を使用して求めた。
【０１１７】
【表１２】
0006017547.tif 000013
【０１１８】
当業者には明白なとおり、フィルム４から７が示した可視特性、特に、低いヘイズ値が、それらをネイキッドコレーションフィルムとして使用するのに適したものにする。
【０１１９】
実施例２ｂ−摩擦係数（周囲温度）
実施例１ｂのとおりＭｅｓｓｍｅｒ  Ｓｌｉｐ  ａｎｄ  Ｆｒｉｃｔｉｏｎ  Ｔｅｓｔｅｒを使用してフィルム４から７のサンプルを試験した。記録された平均摩擦係数を以下に示す。
【０１２０】
【表１３】
0006017547.tif 000014
【０１２１】
これらの結果は、周囲温度において、本発明の方法に利用されるフィルムが低い摩擦係数を示すことを示している。
【０１２２】
実施例２ｃ−摩擦係数（高温）
実施例１ｄのとおりＭｅｓｓｍｅｒ  Ｓｌｉｐ  ａｎｄ  Ｆｒｉｃｔｉｏｎ  Ｔｅｓｔｅｒを使用してフィルム４から７のサンプルを試験した。記録された平均摩擦係数を以下に示す。
【０１２３】
【表１４】
0006017547.tif 000015
【０１２４】
摩擦係数は、フィルムの表面特性ならびに重合体のシーリング特性に極めて依存することがわかっている。この結果から、フィルムの外側被膜の重量を増加させると、摩擦係数が低下することがわかる。理論に束縛されるものではないが、被膜の重量を増加させると、こうしたフィルムの表面における付着防止の程度が増す効果があり、これが、ひいては、高温における摩擦係数を低下させると考えられる。
【０１２５】
全体的に、全フィルムについての摩擦係数は、高温であっても比較的低いままであり、したがって、本発明の方法に利用されるフィルムは、良好な高温滑性を示している。
【０１２６】
実施例２ｄ−ＲＤＭシール開始温度（外／外）
同じ材料からなる２つの細片の外側面同士を５ｐｓｉにおいて、０．５秒の加圧時間でヒートシールした場合に得られるシール強度を確認するためにフィルム４から７のサンプルを試験した。確認された平均シール強度を以下に示す。
【０１２７】
【表１５】
0006017547.tif 000016
【０１２８】
これらのデータは、本発明とともに使用するためのフィルムが示したシール開始温度が許容できる程度に低く、およそ８５℃から９１℃の間の温度においてこれらのフィルムの外層同士の間に２００ｇ／２５ｍｍのシールが形成されることを示している。
【０１２９】
実施例２ｅ−ＲＤＭシール開始温度（内／外）
同じ材料からなる２つの細片の内側面と外側面を５ｐｓｉにおいて、０．５秒の加圧時間でヒートシールした場合に得られるシール強度を確認するためにフィルム４から７のサンプルを試験した。確認された平均シール強度を以下に示す。
【０１３０】
【表１６】
0006017547.tif 000017
【０１３１】
これらのデータは、本発明とともに使用するためのフィルムが示したシール開始温度が許容できる程度に低く、およそ９１℃から９９℃間の温度においてこれらのフィルムの内層と外層との間に２００ｇ／２５ｍｍのシールが形成されることを示している。
【０１３２】
実施例２ｆ−ＲＤＭ不適合性範囲
フィルム４から７の内側表面と、シリコーンガムおよびシリカが配合されたメタロセン触媒によるＰＰ／ＰＥ（９５／５）％共重合体を含む外側被膜を有する一般的なポリオレフィン系フィルム包装との間にシールが形成される温度を確認するためにそれらのフィルムのサンプルを試験した。
【０１３３】
この試験は、５ｐｓｉの圧力において、０．５秒の加圧時間で作動させたヒートシール装置を使用して行った。ネイキッドコレーションの束の水平方向のシールを再現するために、ヒートシーリング装置の下側押さえ部は除去した。
【０１３４】
ネイキッドコレーションフィルムとポリオレフィン系フィルム包装との間にシールが形成される温度を測定することによって、ネイキッドコレーションフィルムとフィルム包装との間にシールが形成されるリスクが最小限でヒートシーリングが行える不適合性範囲を決定することができる。
【０１３５】
【表１７】
0006017547.tif 000018
【０１３６】
ネイキッドコレーションフィルムが束の個々のパッケージのフィルム包装とシールされるヒートシール温度に変動することなくシーリングが行えるだけ十分に幅があるため、６℃から１３℃の不適合性範囲の提供が有利である。
【０１３７】
実施例２ｇ−Ｂｒｕｇｇｅｒシール開始温度（外／外）
同じ材料の２つの細片の外側面同士を０．５ｐｓｉにおいて、０．１５秒の加圧時間でＢｒｕｇｇｅｒシーラーによりヒートシールした場合に得られるシール強度を確認するために、フィルム４から７のサンプルを試験した。これらの条件は、ユニット式包装機械に特有である低いシーリング条件を表す。確認された平均シール強度を以下に示す。
【０１３８】
【表１８】
0006017547.tif 000019
【０１３９】
これらのデータは、本発明とともに使用するためのフィルムが示した低圧のシール開始温度が許容できる程度に低く、およそ９１℃から１０２℃間の温度においてこれらのフィルムの外層同士の間に２００ｇ／２５ｍｍのシールが形成されることを示している。
【０１４０】
実施例２ｈ−Ｂｒｕｇｇｅｒシール開始温度（内／外）
同じ材料からなる２つの細片の内側面と外側面を０．５ｐｓｉにおいて、０．１５秒の加圧時間でＢｒｕｇｇｅｒシーラーによりヒートシールした場合に得られるシール強度を確認するために、フィルム４から７のサンプルを試験した。確認された平均シール強度を以下に示す。
【０１４１】
【表１９】
0006017547.tif 000020
【０１４２】
これらのデータは、本発明とともに使用するためのフィルムが示した低圧のシール開始温度が許容できる程度に低く、およそ９５℃から１０２℃の間の温度においてこれらのフィルムの内層と外層の間に２００ｇ／２５ｍｍのシールが形成されることを示している。
【０１４３】
実施例２ｉ−Ｂｒｕｇｇｅｒ不適合性範囲
フィルム４から７の内側表面と、シリコーンガムおよびシリカが配合されたメタロセン触媒によるＰＰ／ＰＥ（９５／５）％共重合体を含む外側被膜を有する一般的なポリオレフィン系フィルム包装との間にシールが形成される温度を確認するためにそれらのフィルムのサンプルを試験した。
【０１４４】
この試験は、０．５ｐｓｉの圧力において、０．１５秒の加圧時間で作動するヒートシール装置、Ｂｒｕｇｇｅｒシーラーを使用して行った。Ｂｒｕｇｇｅｒシーリング装置には、固定の圧力で押しつける１つの加熱押さえ部がある。
【０１４５】
ネイキッドコレーションフィルムとフィルム包装との間にシールが形成されるリスクが最小限で低圧のヒートシーリングが行える不適合性範囲が決定される。
【０１４６】
【表２０】
0006017547.tif 000021
【０１４７】
ネイキッドコレーションフィルムが束の個々のパッケージのフィルム包装とシールされるヒートシール温度にわずかな変動なく低圧のシーリングが行えるだけ十分に幅があるため、３℃から１０℃の不適合性範囲の提供が許容される。